УСАЖИВАЮЩИЕСЯ МАТЕРИАЛЫ ИЗ ТЕРМОПЛАСТИЧНЫХ ПОЛИУРЕТАНОВ

1. Способ получения формованного изделия (FK), включающий следующие стадии:
(a) получение термопластичного полиуретана, включающее взаимодействие
(i) по меньшей мере одной полиизоцианатной композиции;
(ii) по меньшей мере одного агента удлинения цепи; и
(iii) по меньшей мере одной полиольной композиции;
причем полиольная композиция содержит по меньшей мере один полиол (Р1), имеющий по меньшей мере один ароматический полисложноэфирный блок (В1);
(b) получение формованного изделия (FK*) из термопластичного полиуретана,
(c) нагревание формованного изделия (FK*) до температуры ниже температуры, при которой реализуется постоянная деформируемость формованного изделия (FK*), но выше температуры срабатывания термопластичного полиуретана,
(d) растягивание нагретого формованного изделия (FK*) с получением формованного изделия (FK),
(e) охлаждение формованного изделия (FK) до температуры ниже температуры срабатывания термопластичного полиуретана,
причем начало постоянной деформируемости соответствует началу плавления твердой фазы термопластичного полиуретана, а температура срабатывания соответствует началу фазового перехода с самой высокой температурой до диапазона плавления.
2. Способ по п. 1, причем ароматический полисложноэфирный блок (В1) представляет собой сложный полиэфир из ароматической дикарбоновой кислоты и алифатического диола.
3. Способ по п. 1, причем ароматический полисложноэфирный блок (В1) представляет собой полиэтилентерефталатный блок.
4. Способ по п. 1, причем термопластичный полиуретан представляет собой плотный термопластичный полиуретан.
срабат.
5. Способ по п. 1, причем температура срабатывания термопластичного полиуретана (Т) находится в диапазоне от 0 до 130°C.
6. Способ по п. 1, причем размер формованного изделия (FK), полученного в соответствии со стадией (d), по меньшей мере в одном направлении составляет по меньшей мере 150% от размера формованного изделия (FK*).
7. Способ по п. 1, причем формованное изделие (FK*) на стадии (b) получают посредством экструзии, литьевого формования, спекания или из раствора.
8. Способ по п. 1, причем использованный согласно (i) агент удлинения цепи представляет собой диол с молекулярной массой Mw <220 г/моль.
9. Способ по п. 1, причем использованный согласно (i) агент удлинения цепи и содержащийся в полиольной композиции полиол (Р1) используют в молярном соотношении от 40:1 до 1:10.
10. Способ по п. 1, причем полиольная композиция содержит дополнительный полиол, выбранный из группы, состоящей из простых полиэфиролов, сложных полиэфиролов, поликарбонатных спиртов и гибридных полиолов.
11. Способ по п. 1, причем полиизоцианат представляет собой ароматический диизоцианат.
12. Способ по одному из пп. 1-11, причем формованное изделие (FK) посредством нагревания до температуры выше температуры срабатывания претерпевает возврат к исходному состоянию.
13. Способ по п. 12, причем формованное изделие (FK) посредством нагревания до температуры выше температуры срабатывания претерпевает возврат к исходному состоянию по меньшей мере на 20%.
14. Формованное изделие, получаемое или полученное согласно способу по одному из пп. 1-13.
15. Формованное изделие по п. 14, причем формованное изделие представляет собой рукав или пленку.
16. Термопластичный полиуретан, получаемый или полученный посредством взаимодействия по меньшей мере компонентов (i)-(iii):
(i) полиизоцианатной композиции;
(ii) по меньшей мере одного агента удлинения цепи; и
(iii) по меньшей мере одной полиольной композиции,
причем полиольная композиция содержит по меньшей мере один полиол (Р1), имеющий по меньшей мере один ароматический полисложноэфирный блок (В1),
причем полиол (Р1) имеет молекулярную массу Mn в диапазоне от 500 до 2500 г/моль и основан на полибутилентерефталате (ПБТ) или полиэтилентерефталате (ПЭТ),
причем полиол (Р1) содержит от 1 до 70% масс. ароматических полисложноэфирных блоков (В1),
причем агент удлинения цепи представляет собой диол с молекулярной массой Mw <220 г/моль, и
причем полиизоцианат представляет собой ароматический диизоцианат.
17. Термопластичный полиуретан по п. 16, причем полиол (Р1) имеет по меньшей мере один полиэтилентерефталатный блок.
18. Применение термопластичного полиуретана для получения формованного изделия с эффектом памяти формы в температурном диапазоне от 0°C до 130°C, причем термопластичный полиуретан является получаемым или получен посредством взаимодействия, по меньшей мере, компонентов (i)-(iii):
(i) полиизоцианатной композиции;
(ii) по меньшей мере одного агента удлинения цепи; и
(iii) по меньшей мере одной полиольной композиции,
причем полиольная композиция содержит по меньшей мере один полиол (Р1), имеющий по меньшей мере один ароматический полисложноэфирный блок (В1).
19. Применение по п. 18, причем формованное изделие представляет собой усаживающийся рукав или усаживающуюся пленку.